(57)【要約】【課題】  艶が低減された被膜を形成しつつ、水分その他外的因子による被膜の変色を抑制することができる水性被覆材を提供する。【解決手段】  本発明は、顔料体積濃度が３０〜７０％である水性被覆材であって、アクリル樹脂エマルション（Ａ）、着色顔料（Ｂ）、及び、体質顔料としてリン片状粉体（Ｃ）を含み、前記着色顔料（Ｂ）１００重量部に対し、前記リン片状粉体（Ｃ）を３００重量部以上含むことを特徴とする。【選択図】なし【特許請求の範囲】
【請求項１】
顔料体積濃度が３０〜７０％である水性被覆材であって、
アクリル樹脂エマルション（Ａ）、着色顔料（Ｂ）、及び、体質顔料としてリン片状粉体（Ｃ）を含み、
前記着色顔料（Ｂ）１００重量部に対し、前記リン片状粉体（Ｃ）を３００重量部以上含むことを特徴とする水性被覆材。
【請求項２】
前記着色顔料（Ｂ）として、有彩色顔料及び／または黒色顔料を含むことを特徴とする請求項１記載の水性被覆材。
【発明の詳細な説明】
【技術分野】
【０００１】
本発明は、新規な水性被覆材に関するものである。
【背景技術】
【０００２】
従来、建築物や土木構造物等においては、その表面保護、美観性向上等の目的で種々の被覆材によってコーティングが行われている。この中でも、艶消しタイプの被覆材は、表面の艶が低減された被膜を形成することができ、落ち着きのある仕上り感が得られることから、汎用的に用いられている。また、近年、コーティング分野では、環境に対する負荷低減の動き等を背景に水性化が進んでおり、艶消しタイプの被覆材も例外ではない。
【０００３】
このような艶消しタイプの被覆材の一例として、例えば特許文献１（特開２００２−２０１４１９号公報）には、水分散性樹脂等の塗膜形成樹脂と、カーボンブラック、ベンガラ等の着色顔料と、重質炭酸カルシウム等の体質顔料を含み、顔料体積濃度が２０〜６０％である水性被覆材が記載されている。
【先行技術文献】
【特許文献】
【０００４】
【特許文献１】特開２００２−２０１４１９号公報
【発明の概要】
【発明が解決しようとする課題】
【０００５】
しかしながら、上述のような水性被覆材では、その被膜に水分が接触すると、水分が吸収され、被膜が変色するおそれがある。また、一方では、圧力、摩擦、飛来物等の外的因子によって、その被膜表面にキズ等がつき、本来の色調が損なわれるおそれがある。
【０００６】
本発明は、このような点に鑑みなされたものであり、艶が低減された被膜を形成しつつ、水分その他外的因子による被膜の変色を抑制することができる水性被覆材を提供することを目的とするものである。
【課題を解決するための手段】
【０００７】
このような課題を解決するために本発明者は、鋭意検討の結果、アクリル樹脂エマルション（Ａ）、着色顔料（Ｂ）、及び、体質顔料としてリン片状粉体（Ｃ）を含み、前記着色顔料（Ｂ）に対する前記リン片状粉体（Ｃ）の比率が特定重量比である水性被覆材に想到し、本発明を完成するに到った。
【０００８】
すなわち、本発明は以下の特徴を有するものである。
１．顔料体積濃度が３０〜７０％である水性被覆材であって、
アクリル樹脂エマルション（Ａ）、着色顔料（Ｂ）、及び、体質顔料としてリン片状粉体（Ｃ）を含み、
前記着色顔料（Ｂ）１００重量部に対し、前記リン片状粉体（Ｃ）を３００重量部以上含むことを特徴とする水性被覆材。
２．前記着色顔料（Ｂ）として、有彩色顔料及び／または黒色顔料を含むことを特徴とする１．記載の水性被覆材。
【発明の効果】
【０００９】
本発明によれば、艶が低減された被膜を形成しつつ、水分その他外的因子による被膜の変色を抑制することができる。
【発明を実施するための形態】
【００１０】
以下、本発明を実施するための形態について説明する。
【００１１】
本発明の水性被覆材（以下単に「被覆材」ともいう）は、アクリル樹脂エマルション（Ａ）、着色顔料（Ｂ）、及び、体質顔料としてリン片状粉体（Ｃ）を含むものである。
【００１２】
アクリル樹脂エマルション（Ａ）（以下「（Ａ）成分」ともいう）は、主に結合材として作用する成分である。アクリル樹脂エマルション（Ａ）は、（メタ）アクリル酸アルキルエステルを主成分とする重合体粒子の水分散体である。このような（Ａ）成分は、例えば、（メタ）アクリル酸アルキルエステル、及び必要に応じその他のモノマーを含むモノマー群を、公知の方法で乳化重合することによって得ることができる。
【００１３】
（メタ）アクリル酸アルキルエステルとしては、例えばメチル（メタ）アクリレート、エチル（メタ）アクリレート、イソプロピル（メタ）アクリレート、ｎ−ブチル（メタ）アクリレート、イソブチル（メタ）アクリレート、ｔ−ブチル（メタ）アクリレート、ｎ−アミル（メタ）アクリレート、イソアミル（メタ）アクリレート、ｎ−ヘキシル（メタ）アクリレート、２−エチルヘキシル（メタ）アクリレート、オクチル（メタ）アクリレート、デシル（メタ）アクリレート、ドデシル（メタ）アクリレート、オクタデシル（メタ）アクリレート、シクロヘキシル（メタ）アクリレート、フェニル（メタ）アクリレート、ベンジル（メタ）アクリレート等が挙げられる。これらは、１種または２種以上で使用できる。このような（メタ）アクリル酸アルキルエステルの構成比率は、（Ａ）成分を構成する全モノマーに対し、好ましくは３０重量％以上、より好ましくは４０〜９９．９重量％、さらに好ましくは５０〜９９．５重量％である。なお、本発明では、アクリル酸アルキルエステルとメタクリル酸アルキルエステルを合わせて、（メタ）アクリル酸アルキルエステルと表記している。また、本発明において「ａ〜ｂ」は「ａ以上ｂ以下」と同義である。
【００１４】
その他のモノマーとしては、例えばカルボキシル基含有モノマー、アミノ基含有モノマー、ピリジン系モノマー、水酸基含有モノマー、ニトリル基含有モノマー、アミド基含有モノマー、エポキシ基含有モノマー、カルボニル基含有モノマー、アルコキシシリル基含有モノマー、芳香族モノマー等が挙げられる。これらは、１種または２種以上で使用できる。これらその他のモノマーの構成比率は、（Ａ）成分を構成する全モノマーに対し、好ましくは０．１〜６０重量％、より好ましくは０．５〜５０重量％である。
【００１５】
（Ａ）成分は、上記条件を満たすものであればよい。（Ａ）成分としては、例えば、アクリルスチレン樹脂エマルション、エポキシ変性アクリル樹脂エマルション、ウレタン変性アクリル樹脂エマルション、シリコン変性アクリル樹脂エマルション、フッ素変性アクリル樹脂エマルション等を使用することもできる。また、（Ａ）成分の形態は、例えば、多段階重合で得られる多層構造型エマルション（コアシェル型エマルション）等であってもよいし、架橋反応を生じる架橋反応型エマルション等であってもよい。架橋反応型エマルションとしては、例えば、エマルション粒子内の官能基同士で架橋反応を生じるもの、あるいは、別途混合する架橋剤とエマルション粒子内の官能基が架橋反応を生じるもの等が挙げられる。
【００１６】
（Ａ）成分の平均粒子径は、好ましくは５０〜５００ｎｍ、より好ましくは７０〜３００ｎｍ、さらに好ましくは８０〜２５０ｎｍ、特に好ましくは８５〜２００ｎｍである。なお、本発明において、平均粒子径は、動的光散乱法により測定される値である。具体的には、動的光散乱測定装置（「ＬＢ‐５５０」株式会社堀場製作所製）等を用いて測定することができる（測定温度は２５℃）。
【００１７】
（Ａ）成分のガラス転移温度は、好ましくは−３０〜６０℃、より好ましくは−２０〜４０℃である。このガラス転移温度は、Ｆｏｘの計算式により求めることができる。
【００１８】
（Ａ）成分の混合比率は、固形分換算にて、着色顔料（Ｂ）１００重量部に対し好ましくは１０〜２０００重量部、より好ましくは５０〜１０００重量部、さらに好ましくは１００〜６００重量部である。（Ａ）成分がこのような混合比率であれば、本発明の効果を十分に得ることが可能となる。とりわけ、（Ａ）成分の混合比率の下限が上記値であることにより、被膜の変色抑制、被膜からの着色顔料の脱離防止（色移り防止）、被膜の耐久性等の点で好適である。（Ａ）成分の混合比率の上限が上記値であることにより、被膜の発色性、隠ぺい性等の点で好適である。
【００１９】
着色顔料（Ｂ）（以下「（Ｂ）成分」ともいう）は、所望の色彩を付与する成分である。（Ｂ）成分としては、例えば、酸化第二鉄（弁柄）、黄色酸化鉄、群青、コバルトグリーン等の無機有彩色顔料；アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機有彩色顔料；カーボンブラック、鉄‐マンガン複合酸化物、鉄‐銅‐マンガン複合酸化物、鉄‐クロム‐コバルト複合酸化物、銅‐クロム複合酸化物、銅‐マンガン‐クロム複合酸化物、黒色酸化鉄等の黒色顔料；酸化チタン、酸化亜鉛、アルミナ等の白色顔料；その他パール顔料、アルミニウム顔料、光輝性顔料、蓄光顔料、蛍光顔料等が挙げられる。これらは１種または２種以上で使用できる。（Ｂ）成分の平均粒子径は、好ましくは１μｍ未満、より好ましくは０．０１〜０．９μｍである。
【００２０】
本発明では、着色顔料（Ｂ）として、有彩色顔料及び／または黒色顔料を含むことが望ましい。これにより、高彩度及び／または低明度の濃い色彩を付与しつつ、本発明の効果を得ることができる。有彩色顔料は、黄色、橙色、赤色、緑色、青色、紫色等の有彩色を呈する顔料であり、黒色顔料は、黒色を呈する顔料である。有彩色顔料としては、例えば、上記無機有彩色顔料、上記有機有彩色顔料等が使用できる。有彩色顔料と黒色顔料との合計の体積比率は、（Ｂ）成分の総体積中に好ましくは５体積％以上、より好ましくは１５体積％以上、さらに好ましくは３０体積％以上である。
【００２１】
本発明では、顔料として、上記着色顔料（Ｂ）に加え、体質顔料を含む。これにより、被膜表面の艶を低減させ、落ち着きのある仕上り感を付与することが可能となる。体質顔料としては、例えば、重質炭酸カルシウム、軽微性炭酸カルシウム、カオリン、クレー、陶土、チャイナクレー、珪藻土、含水微粉珪酸、タルク、マイカ、バライト粉、硫酸バリウム、沈降性硫酸バリウム、炭酸バリウム、炭酸マグネシウム、シリカ粉、水酸化アルミニウム等が挙げられる。これらは１種または２種以上で使用できる。体質顔料の平均粒子径は、好ましくは１〜１００μｍ、より好ましくは２〜５０μｍである。
【００２２】
本発明では、上記体質顔料としてリン片状粉体（Ｃ）（以下「（Ｃ）成分」ともいう）を含むことを特徴とする。これにより、艶が低減された被膜を形成しつつ、水分その他外的因子による被膜の変色を抑制することができる。さらに、被膜からの着色顔料の脱離防止（色移り防止）等の効果を高めることもできる。その作用機構は明らかではないが、リン片状粉体（Ｃ）は、その形状により、水を遮断する作用、被膜表面を滑らかにする作用等を発揮し、被膜の変色抑制等に寄与するものと推察される。リン片状粉体（Ｃ）の具体例としては、例えば、タルク、マイカ、クレー等が挙げられ、これらは１種または２種以上で使用できる。（Ｃ）成分の平均粒子径は、好ましくは１〜１００μｍ、より好ましくは２〜５０μｍである。
【００２３】
（Ｃ）成分の混合比率は、（Ｂ）成分１００重量部に対し３００重量部以上であり、好ましくは３１０重量部以上、より好ましくは３２０重量部以上である。これにより、艶低減効果、変色抑制効果等を十分に得ることができる。（Ｃ）成分の混合比率の上限は、（Ｂ）成分１００重量部に対し、好ましくは２０００重量部以下であり、より好ましくは１２００重量部以下、さらに好ましくは１０００重量部以下である。（Ｃ）成分の混合比率の上限が上記値であることにより、着色顔料（Ｂ）による十分な発色性を得ることができ、被膜の割れ防止等の点でも好適である。
【００２４】
また、顔料全体（着色顔料及び体質顔料の総体積）に占める（Ｃ）成分の体積比率は、好ましくは４０〜９９体積％、より好ましくは５０〜９５体積％である。（Ｃ）成分の体積比率がこのような範囲内であることにより、艶低減効果、変色抑制効果等において、より優れた効果を得ることができる。
【００２５】
本発明被覆材は、顔料体積濃度が３０〜７０％（好ましくは３５〜６０％）となる範囲内で、これら顔料（着色顔料及び体質顔料）を混合する。顔料体積濃度をこのような範囲内に設定することにより、本発明の効果を得ることができる。さらに、被膜からの顔料の脱離（色移り）等を防ぐこともできる。顔料体積濃度が上記下限に満たない場合は、艶低減効果等が得られ難くなり、上記上限を超える場合は、被膜の変色抑制効果等が得られ難くなる。なお、顔料体積濃度は、乾燥被膜中に含まれる顔料の容積百分率であり、水性被覆材を構成する樹脂及び顔料の混合量から計算により求められる値である。
【００２６】
本発明被覆材は、上述の成分に加え、シリコーン樹脂エマルション（Ｄ）（以下「（Ｄ）成分」ともいう）を含むことができる。本発明では、シリコーン樹脂エマルション（Ｄ）を含むことにより、水分、あるいは圧力、摩擦、飛来物等の外的因子による被膜変色を抑制する効果をいっそう高めることができる。このような効果は、（Ｄ）成分を構成するシリコーン樹脂が、水分を遮断する作用を有すること、さらにガラス転移温度が低く、弾性を有すること等によって奏されるものと考えられる。
【００２７】
（Ｄ）成分は、シリコーン樹脂を主成分とする樹脂粒子の水分散体である。このようなシリコーン樹脂エマルション（Ｄ）は、例えば、シロキサン化合物、アルコキシシラン化合物等のシリコーン成分を重合して得ることができる。シリコーン樹脂エマルション（Ｄ）としては、シリコーン成分以外のモノマーを構成成分に含むものであってもよいが、本発明では、（Ｄ）成分を構成する重合体中、シリコーン成分を、好ましくは５０重量％以上、より好ましくは７０重量％以上、さらに好ましくは９０重量％以上含むものが適している。
【００２８】
（Ｄ）成分を構成するシリコーン成分のうち、シロキサン化合物としては、例えば、環状シロキサン化合物、直鎖状シロキサン化合物、分岐状シロキサン化合物等が挙げられる。このうち環状シロキサン化合物としては、例えば、ヘキサメチルシクロトリシロキサン、オクタメチルシクロテトラシロキサン、デカメチルシクロペンタシロキサン等が挙げられる。アルコキシシラン化合物としては、分子中に１個以上のアルコキシル基を有するシラン化合物が使用でき、例えばテトラメトキシシラン、テトラエトキシシラン、メチルトリメトキシシラン、ジメチルジメトキシシラン等の他、ビニルメチルジメトキシシラン、γ−（メタ）アクリロイルオキシトリメトキシシラン、３−メルカプトプロピルトリメトキシシラン、３−グリシドキシプロピルトリメトキシシラン等のシランカップリング剤等が挙げられる。これらは、１種または２種以上で使用できる。また、（Ｄ）成分の重合時には、乳化剤、触媒、中和剤等を適宜混合することができる。シリコーン樹脂の平均分子量は、好ましくは１００００以上、より好ましくは５００００以上である。
【００２９】
（Ｄ）成分の平均粒子径は、アクリル樹脂エマルション（Ａ）の平均粒子径よりも小さいことが望ましい。これにより、水分その他外的因子による被膜の変色が十分に抑制され、優れた耐変色性を発揮することができる。（Ｄ）成分の平均粒子径は、（Ａ）成分よりも相対的に小さい範囲内で設定することが好適であるが、好ましくは１００ｎｍ以下、より好ましくは５〜８０ｎｍ、さらに好ましくは１０〜７０ｎｍ、特に好ましくは２０〜６５ｎｍである。
【００３０】
（Ｄ）成分の混合比率は、固形分換算にて、着色顔料（Ｂ）１００重量部に対し好ましくは１〜１００重量部、より好ましくは２〜８０重量部、さらに好ましくは３〜６０重量部である。（Ｄ）成分がこのような混合比率であれば、本発明の効果向上の点で好適である。また、（Ｄ）成分の混合比率の上限が上記値であることにより、汚染物質等が被膜に付着し難くなり、汚染による被膜の変色を抑制することもできる。
【００３１】
本発明においては、上述の成分の他に、各種添加剤等を混合することもできる。このような添加剤としては、例えば、顔料分散剤、乳化剤、増粘剤、造膜助剤、レベリング剤、湿潤剤、可塑剤、凍結防止剤、ｐＨ調整剤、防腐剤、防黴剤、防藻剤、抗菌剤、消泡剤、吸着剤、脱臭剤、紫外線吸収剤、光安定剤、酸化防止剤、触媒、架橋剤等が挙げられる。また、本発明の効果を著しく阻害しない限り、上記（Ａ）成分、（Ｄ）成分以外の樹脂エマルションを混合することもできる。
【００３２】
本発明被覆材は、媒体として水を含む水性の材料である。媒体は、水の他に、必要に応じ水溶性溶剤を含むものであってもよい。水溶性溶剤としては、例えば、アルコール類、グリコール類、グリコールエーテル類等が挙げられる。
【００３３】
本発明被覆材は、建築物や土木構築物等の表面（壁面等）に対して塗装することができる。塗装の対象となる基材は特に限定されないが、好ましくは無機質基材である。特に、本発明ではセメント系無機質基材が好適である。本発明被覆材をセメント系無機質基材に塗装した場合には、本発明の効果を十分に発揮することができる。
【００３４】
このようなセメント系無機質基材は、セメントを必須成分として得られる材料である。セメント以外の成分として、例えば、珪砂、珪石、フライアッシュ等の骨材、パルプ、ガラスウール等の繊維類等が含まれていてもよい。具体的に、セメント系無機質基材としては、例えば、コンクリート、モルタル、繊維混入セメント板、スレート板、セメント珪酸カルシウム板、スラグセメントパーライト板、ＡＬＣ板、サイディング板等が挙げられる。このうち、コンクリート、モルタル等の基材は、例えば、施工現場で水等と混練したものを硬化させることによって得ることができる。ＡＬＣ板、サイディング板等の無機質建材は、例えば、抄造法、押し出し成形法、注型法等の各種方法によって板状に成形されたものである。セメント系無機質建材に本発明被覆材を塗装した場合は、基材の割れ、反り、寸法変化等を十分に抑制できる点で特に好適である。これら基材の表面は、何らかの表面処理（例えば、シーラー、サーフェーサー、パテ、フィラー等）が施されたものでもよく、既に塗膜が形成されたもの等であってもよい。
【００３５】
本発明被覆材を塗装する際には、例えば、スプレー、ローラー、刷毛等の各種塗装器具を使用することができる。塗装の際には、水を用いて希釈することも可能である。水の混合量は、塗装器具の種類、塗装下地の状態、塗装時の温度等を勘案して適宜設定すればよいが、被覆材全体に対し、好ましくは０〜２０重量％程度である。
【００３６】
本発明被覆材の塗付け量は、好ましくは０．１〜１ｋｇ／ｍ２、より好ましくは０．２〜０．６ｋｇ／ｍ２である。また、本発明被覆材を塗装した後の乾燥は、好ましくは常温（５〜４０℃）で行えばよいが、加熱することも可能である。乾燥時間は、好ましくは常温で０．５〜４時間程度である。塗り回数は、好ましくは１〜２回程度である。
【００３７】
本発明被覆材は、艶が低減された被膜、すなわち艶消し被膜を形成することができる。なお、ここで言う「艶消し」とは、一般に艶消しと呼ばれるものの他に、３分艶、５分艶等と呼ばれるものも包含する。具体的に、艶消しの程度は、鏡面光沢度によって規定することができる。本発明被覆材の鏡面光沢度は、好ましくは４０以下、より好ましくは２０以下、さらに好ましくは０．１〜１０である。なお、鏡面光沢度は、ガラス板の片面に、すきま１５０μｍのフィルムアプリケータを用いて被覆材を塗り、塗面を水平に置いて標準状態（気温２３℃、相対湿度５０％）で４８時間乾燥したときの鏡面光沢度（測定角度６０度）を測定することによって得られる値である。
【実施例】
【００３８】
以下に実施例及び比較例を示して、本発明の特徴をより明確にする。
【００３９】
（被覆材の製造）
表１に示す重量部にて、各原料を常法により混合・攪拌することによって、各水性被覆材を製造した。原料としては下記のものを使用した。
【００４０】
・樹脂１：アクリル樹脂エマルション（メチルメタクリレート・シクロヘキシルメタクリレート・２−エチルヘキシルアクリレート・メタクリル酸の乳化重合体、全モノマー中の（メタ）アクリル酸アルキルエステルの構成比率：９８重量％、平均粒子径：１３０ｎｍ、固形分：５０重量％、ガラス転移温度：５℃、樹脂比重：１．０、媒体：水）
・樹脂２：アクリルスチレン樹脂エマルション（メチルメタクリレート・スチレン・ｎ−ブチルアクリレート・２−エチルヘキシルアクリレート・アクリル酸の乳化重合体、全モノマー中の（メタ）アクリル酸アルキルエステルの構成比率：７５重量％、平均粒子径：１５０ｎｍ、固形分：５０重量％、ガラス転移温度：８℃、樹脂比重：１．０、媒体：水）
・樹脂３：シリコーン樹脂エマルション（オクタメチルシクロテトラシロキサン・アルコキシシラン化合物重合物の乳化分散体、樹脂中のシリコーン成分比率：１００重量％、平均粒子径：５０ｎｍ、固形分：３０重量％、樹脂比重：１．０、媒体：水）
・着色顔料１：有彩色顔料（弁柄、平均粒子径０．２μｍ、比重５．０）
・着色顔料２：有彩色顔料（黄色酸化鉄、平均粒子径０．５μｍ、比重４．０）
・着色顔料３：黒色顔料（カーボンブラック、平均粒子径０．１μｍ、比重１．８）
・着色顔料４：白色顔料（酸化チタン、平均粒子径０．２μｍ、比重４．２）
・体質顔料１：リン片状粉体（タルク、平均粒子径１２μｍ、比重２．７）
・体質顔料２：粒状粉体（シリカ粉、平均粒子径４μｍ、比重２．６）
・造膜助剤：エステル系造膜助剤
・分散剤：アニオン系分散剤
・増粘剤：セルロース系増粘剤、ウレタン系増粘剤
・消泡剤：鉱物油系消泡剤
【００４１】
（試験方法）
（１）鏡面光沢度
ガラス板の片面に、すきま１５０μｍのフィルムアプリケータを用いて被覆材を塗り、塗面を水平に置いて標準状態で４８時間乾燥したときの鏡面光沢度（測定角度６０度）を測定した。
【００４２】
（２）耐変色性１
ガラス板の片面に、すきま１５０μｍのフィルムアプリケータを用いて被覆材を塗り、塗面を水平に置いて標準状態で１４日間乾燥したものを試験体とした。この試験体の被膜表面を紙製ウエスで擦り、擦り傷による変色の程度を評価した。評価は、変色が認められなかったものを「ａ」、著しい変色が認められたものを「ｄ」とする４段階（優：ａ＞ｂ＞ｃ＞ｄ：劣）で行った。
【００４３】
（３）耐変色性２
上記「耐変色性１」と同様の方法で試験体を作製した。この試験体の被膜表面に１分間連続して水を流した後、水による変色の程度を評価した。評価は、変色が認められなかったものを「ａ」、著しい変色が認められたものを「ｄ」とする４段階（優：ａ＞ｂ＞ｃ＞ｄ：劣）で行った。
【００４４】
（４）耐変色性３
予め下塗材を塗装したスレート板に、被覆材を塗付け量０．３ｋｇ／ｍ２にて刷毛塗りし、標準状態で１４日間乾燥したものを試験体とした。この試験体を２３℃の水中に７日間浸し、浸漬前後の被膜の色差（△Ｅ）を色彩色差計で測定した。評価は、色差０．３未満を「ａ」、色差０．３以上０．６未満を「ｂ」、色差０．６以上１．０未満を「ｃ」、色差１．０以上を「ｄ」とする４段階（優：ａ＞ｂ＞ｃ＞ｄ：劣）で行った。
【００４５】
（５）色移り防止性
ガラス板の片面に、すきま１５０μｍのフィルムアプリケータを用いて被覆材を塗り、塗面を水平に置いて標準状態で１４日間乾燥したものを試験体とした。この試験体の被膜表面を紙製ウエスで擦り、紙製ウエスの着色の程度（紙製ウエスへの色移りの程度）を評価した。評価は、着色が認められなかったものを「ａ」、著しい着色が認められたものを「ｄ」とする４段階（優：ａ＞ｂ＞ｃ＞ｄ：劣）で行った。
【００４６】
（試験結果）
試験結果を表１に示す。実施例１〜８では、各試験において良好な結果が得られた。
【００４７】
【表１】
2019038909.tif 000002